(57)【要約】【課題】夜間の歩道、歩道橋、階段等を見やすい状態にして、これらの場所でのスリップや転倒を防止する。【解決手段】ＥＰＭ又はＥＰＤＭの少なくとも一方を含むものに有機過酸化物系の架橋剤及び補強剤を配合して混合し、透明性を有し、且つ、柔軟性のあるソリッドフォーム状の舗装部材原基とし、この舗装部材原基をロール機のロール上に載置した状態で、ロール機のロールを回転させながら蓄光剤を押し込んで圧入して構成する蓄光機能を有する舗装部材を作製するとともに、これをゴムチップ舗装材の一方の面の一部又は全部に接合させ又は貼り合わせ、耐候性、耐水性、耐熱性、耐久性、耐摩耗性、柔軟性のほか、耐衝撃性にも優れ、且つ、発光輝度が高く、残光時間の長い蓄光機能を有する舗装部材を用いた弾性舗装材とする。【選択図】なし【特許請求の範囲】
【請求項１】
エチレン−プロピレンゴム（ＥＰＭ）又はエチレン−プロピレン−ジエン共重合ゴム（ＥＰＤＭ）の少なくとも一方を含むものの１００重量部に対し、蓄光剤を５〜１５重量部、有機過酸化物系の架橋剤を１〜１０重量部、補強剤を２１〜５０重量部の割合でそれぞれ配合して構成される、
ことを特徴とする蓄光機能を有する舗装部材。
【請求項２】
請求項１に記載の蓄光機能を有する舗装部材であって、
前記補強剤が、白色補強性充填剤の群から選ばれた一つ又は二つ以上の混合物からなる、
ことを特徴とする蓄光機能を有する舗装部材。
【請求項３】
請求項１又は請求項２に記載の蓄光機能を有する舗装部材であって、
前記蓄光剤が、アルミン酸塩の群から選ばれた一つ又は二つ以上の混合物からなる、
ことを特徴とする蓄光機能を有する舗装部材。
【請求項４】
請求項１から請求項３までのいずれか一つに記載の蓄光機能を有する舗装部材であって、
前記ＥＰＭ又はＥＰＤＭの少なくとも一方を含むものに前記架橋剤及び前記補強剤を配合して混合し、透明性を有し、且つ、柔軟性のあるソリッドフォーム状の舗装部材原基とし、この舗装部材原基に前記蓄光剤を押し込んで圧入したものである、
ことを特徴とする蓄光機能を有する舗装部材。
【請求項５】
請求項１から請求項４までのいずれか一つに記載の蓄光機能を有する舗装部材を、ゴムチップ舗装材の一方の面の一部又は全部に接合させて又は貼り合わせて構成される、
ことを特徴とする蓄光機能を有する舗装部材を用いた弾性舗装材。
【発明の詳細な説明】
【技術分野】
【０００１】
この発明は、夜間の歩道、歩道橋、階段等を見やすい状態にして、これらの場所でのスリップや転倒を防止するために適用する蓄光機能を有する舗装部材およびこれを用いた弾性舗装材に関し、耐久性、柔軟性、耐摩耗性、耐衝撃性に優れ、かつ発光輝度が高く、残光時間の長い蓄光機能を有する舗装部材およびこれを用いた弾性舗装材に関する。
【背景技術】
【０００２】
歩道、歩道橋、階段等でのスリップや転倒を防止するため、ゴムチップ舗装等が一般的に用いられている。そして、夜間の視認性をもたせるため、ゴムチップ舗装のための各ゴムチップ舗装材の上面に夜光塗料等が塗られている場合がある。しかし、この場合、屋外での使用であり、また、人間等によって踏まれる場所に塗られる塗料であるため、夜光塗料の剥がれ等の問題が常に生じている。
【０００３】
一方、蓄光剤は、光の吸収―蓄光―発光を何度でも繰り返すことができるため、防災、安全等の標識・標示、自動車室内や建物内の各種案内標示等に従来から使用されている。例えば、蓄光剤を樹脂等に混入したり、樹脂を溶剤に溶かしたワニス中に蓄光剤を分散させてインキを作成し、このインキを透明樹脂シートに印刷したりすることで、太陽光や蛍光灯等の光エネルギーを吸収させ、暗所で発光させようとする蓄光性樹脂組成物、蓄光性シート等に適用されている。
そして、太陽光や蛍光灯等の光エネルギーを吸収し、暗所で発光する蓄光剤を混入させた熱可塑性エラストマー組成物に関する発明が、例えば、下記特許文献１にて提案されている。
【特許文献１】特開２０００−１１９４４８号公報
【０００４】
しかし、特許文献１に記載の蓄光性熱可塑性エラストマーは耐候性に劣るため、加水分解による白濁や割れを発生するので、屋外用途に耐えるものではないという問題がある。さらに、光反射材料を配合したシートを別途作製し、蓄光性熱可塑性エラストマー組成物と積層する必要がある等、使用上の問題もある。
【０００５】
また、これらの問題とともに、蓄光性樹脂組成物や蓄光性シートおよびこれらの蓄光性製品を屋外用途とする場合、蓄光剤が光エネルギーを吸収しやすいものである必要があり、かつ、蓄光剤の発光を遮ることがないように、透明性の高い基材（組成物）を用いることが要求される。さらに、耐候性や耐水性、耐熱性を十分に有し、且つ、接触頻度が高い場所での適用には耐摩耗性を、何らかの圧力を受ける場所への適用には耐衝撃性をそれぞれ有することが求められる。
【０００６】
そこで、透明なゴムとしてのシリコーンゴムに蓄光剤を混入させた蓄光性シリコーンゴム製シート、難燃性組成物又は難燃性シートに係る発明が、例えば、下記特許文献２、特許文献３又は特許文献４にて提案されている。
【特許文献２】特開２００７−１１８２０３号公報
【特許文献３】特開平１１−３４２３６号公報
【特許文献４】特開平１１−５９２８号公報
【０００７】
しかし、特許文献２、特許文献３又は特許文献４に記載のシリコーンゴムに蓄光剤を混入させた蓄光性シリコーンゴム製シート、難燃性組成物または難燃性シートは、シリコーンゴムが高価なものであるという問題があり、大面積での使用が難しいという問題がある。また、耐摩耗性、耐衝撃性に関して他のゴムの物性に比べ、相対的に劣るため、人間等によって踏まれる歩道、歩道橋、階段等への適用に向かないという問題があった。
【発明の開示】
【発明が解決しようとする課題】
【０００８】
上記の通り、蓄光剤を混入させた従来の蓄光性樹脂組成物、蓄光性シート、蓄光性シリコーンゴム等では、屋外用途に適用することができない、若しくは、屋外用途に適用することができても、耐衝撃性や耐摩耗性に欠け、さらに高価であることから、夜光塗料に代わるものとして歩道、歩道橋、階段等に適用し、夜の視認性を高め、これらの場所でのスリップや転倒を防止することができないという課題がある。
【０００９】
本発明は、上記実情に鑑み提案されたもので、耐候性、耐水性、耐熱性、耐久性、耐摩耗性、柔軟性のほか、耐衝撃性にも優れ、且つ、発光輝度が高く、残光時間の長い蓄光機能を有する舗装部材及びこれを用いた弾性舗装材を提供することを目的とする。
【課題を解決するための手段】
【００１０】
上記目的を達成するために、本発明に係る蓄光機能を有する舗装部材は、エチレン−プロピレンゴム（ＥＰＭ）又はエチレン−プロピレン−ジエン共重合ゴム（ＥＰＤＭ）の少なくとも一方を含むものの１００重量部に対し、蓄光剤を５〜１５重量部、有機過酸化物系の架橋剤を１〜１０重量部、補強剤を２１〜５０重量部の割合でそれぞれ配合して構成される、ことを特徴とする。
【００１１】
そして、上記補強剤が、白色補強性充填剤の群から選ばれた一つ又は二つ以上の混合物からなる、ことが好ましい。
【００１２】
また、上記蓄光剤が、アルミン酸塩の群から選ばれた一つ又は二つ以上の混合物からなる、ことが好ましい。
【００１３】
特に、上記ＥＰＭ又はＥＰＤＭの少なくとも一方を含むものに架橋剤及び補強剤を配合して混合し、透明性を有し、且つ、柔軟性のあるソリッドフォーム状の舗装部材原基とし、この舗装部材原基に蓄光剤を押し込んで圧入したものである、ことが、さらに好ましい。
【００１４】
そして、本発明に係る蓄光機能を有する舗装部材を用いた弾性舗装材は、上記蓄光機能を有する舗装部材を、ゴムチップ舗装材の一方の面の一部又は全部に接合させて又は貼り合わせて構成される、ことを特徴とする。
【発明の効果】
【００１５】
本発明では、蓄光機能を有する舗装部材が、ＥＰＭ又はＥＰＤＭの少なくとも一方を含むものの１００重量部に対し、蓄光剤を５〜１５重量部、有機過酸化物系の架橋剤を１〜１０重量部、補強剤を２１〜５０重量部の割合でそれぞれ配合して構成されるので、ＥＰＭ又はＥＰＤＭが耐候性、耐水性、耐熱性、耐久性、耐摩耗性、柔軟性のほか、耐衝撃性にも優れる特長を有し、さらに、発色性が良く、色安定性も高い等の物理的特性に優れるという特長を有するために、屋外用途、特に、人間等に踏まれる場所にも好適な蓄光機能を有する舗装部材を提供することができる。また、ＥＰＭ又はＥＰＤＭという汎用的で比較的安価なゴムを原料に蓄光機能を有する舗装部材を提供することができるので、様々な箇所へ簡便に適用することができる。また、有機過酸化物系の架橋剤を配合しているため、透明な舗装部材原基を作製することも可能となる。したがって、夜光塗料を塗った舗装材の夜光塗料に代わるものとして、歩道、歩道橋、階段等に適用することができ、夜の視認性を高め、これらの場所でのスリップや転倒を防止することができる。
【００１６】
特に、補強剤が、白色補強性充填剤の群から選ばれた一つ又は二つ以上の混合物からなるので、ＥＰＭ又はＥＰＤＭの少なくとも一方を含むものに有機過酸化物系の架橋剤及び補強剤を配合した透明性の高い舗装部材原基を作製することができ、これに蓄光剤を配合することができるため、上記効果を有しつつ、発光輝度が良好な蓄光機能を有する舗装部材を提供することが可能となる。
【００１７】
さらに、蓄光剤が、アルミン酸塩の群から選ばれた一つ又は二つ以上の混合物からなるので、ＥＰＭ又はＥＰＤＭの少なくとも一方を含むものに有機過酸化物系の架橋剤及び補強剤を配合した舗装部材原基に、発光輝度が高く、残光時間の長い蓄光剤を配合することができるため、上記効果を有しつつ、発光輝度が高く、残光時間の長い蓄光機能を有する舗装部材を提供することが可能となる。
【００１８】
また、本発明に係る蓄光機能を有する舗装部材は、ＥＰＭ又はＥＰＤＭの少なくとも一方を含むものに有機過酸化物系の架橋剤及び補強剤を配合して混合し、透明性を有し、且つ、柔軟性のあるソリッドフォーム状の舗装部材原基とし、この舗装部材原基に蓄光剤を押し込んで圧入したものであるので、上記効果を有しつつ、効率よく作製することができる蓄光機能を有する舗装部材を提供することができる。
【００１９】
そして、本発明では、上記蓄光機能を有する舗装部材を、ゴムチップ舗装材の一方の面の一部又は全部に接合させる又は貼り合わせることで、蓄光機能を有する舗装部材を用いた弾性舗装材を提供することができるので、夜光塗料を塗った舗装材に代わるものとして、ゴムチップ舗装材の特長であるクッション性、スリップ防止効果を有しつつ、発光輝度が高く、残光時間の長い蓄光機能を有する舗装材として、歩道、歩道橋、階段等に適用することができ、夜の視認性を高め、これらの場所でのスリップや転倒を防止することができる。
【発明を実施するための最良の形態】
【００２０】
以下、本発明に係る蓄光機能を有する舗装部材及びこれを用いた舗装材の一例を示す実施例について詳述する。
【００２１】
まず、本発明に係る蓄光機能を有する舗装部材は、エチレン−プロピレンゴム（ＥＰＭ）又はエチレン−プロピレン−ジエン共重合ゴム（ＥＰＤＭ）の少なくとも一方を含むものに、蓄光剤、有機過酸化物系の架橋剤、補強剤をそれぞれ配合して構成されるものである。特に、ＥＰＭ又はＥＰＤＭの少なくとも一方を含むものに、有機過酸化物系の架橋剤及び補強剤を配合して混合し、透明性を有し、且つ、柔軟性のあるソリッドフォーム状の舗装部材原基とし、この舗装部材原基をロール機のロール上に載置した状態で、このロール機のロールを回転させながら蓄光剤を押し込んで圧入したものである。
【００２２】
ここで、架橋剤には、ソリッドフォーム状の舗装部材原基を作製する際に、この舗装部材原基の透明性を高めるため、有機過酸化物系のものを用いる。例えば、ベンゾイルパーオキサイド、ｔ−ブチルヒドロパーオキサイド、２，４−ビクロロベンゾイルパーオキサイド、２，５−ジメチル−２，５−ジ（ｔ−ブチルパーオキシ）ヘキサン、２，５−ジメチルヘキサン−２，５−ジ（パーオキシルベンゾエート）等を架橋剤として用いることを例示することができる。
なお、本発明における架橋剤は、少なくとも硫黄を含まない架橋剤であることが必須である。なぜなら、硫黄によって架橋された場合、舗装部材原基の色が黄色や茶色になってしまい、蓄光剤による発光輝度が低下するためであり、また、硫黄中に若干含まれる重金属類（Ｐｂ，Ｆｅ，Ｃｏ，Ｎｉ等）によって蓄光剤の輝度を損なう恐れがあるからである。
【００２３】
補強剤には、ソリッドフォーム状の舗装部材原基を作製する際に、この舗装部材原基の透明性を高めるため、白色補強性充填剤の群から選ばれた一つ又は二つ以上の混合物からなるものを用いる。具体的には、所謂ホワイトカーボンと称される補強性充填剤としての、二酸化ケイ素、ケイ酸等のシリカの微粉末を用いる。例えば、湿式シリカ（含水ケイ酸）を用いることが好ましい。補強性の観点からさらに好ましいのは、乾式シリカ（無水ケイ酸）である。
また、耐熱性向上剤や硬度を調整するために非補強性シリカを添加してもよい。
【００２４】
蓄光剤には、アルミン酸塩の群から選ばれた一つ又は二つ以上の混合物からなるものを用いる。特に、ユウロピウム（Ｅｕ）からなる賦活剤を含むものであることが好ましい。一般式は、ＭＡｌ2Ｏ4；ＸK・ＹL・ＺP［但し、Ｍは、カルシウム、バリウム、ストロンチウム、マグネシウム、及びこれらの混合物からなる群から選択された一種の金属、Ｘは、ユウロピウムからなる賦活剤、Ｙ及びＺは、ランタン系列元素の群及びマンガン、スズ並びにビスマスからなる群からそれぞれ選択された元素からなる賦活剤、Ｋは、Ｍに対するモル％で、０．００１〜１０、Ｌは、Ｍに対するモル％で０〜１０、そしてＰは、Ｍに対するモル％で０〜１０を表す。］で表されるものが好ましい。
【００２５】
さらに、本発明における蓄光剤として、例えば、ユウロピウム賦活アルミン酸ストロンチウム（ＳｒＡｌ2Ｏ4：Ｅｕ）、ユウロピウム賦活−ジスプロシウム共賦活アルミン酸ストロンチウム（ＳｒＡｌ2Ｏ4：Eｕ、Ｄｙ）、ユウロピウム賦活−ネオジム共賦活アルミン酸ストロンチウム（ＳｒＡｌ2Ｏ4：Ｅｕ、Ｎｄ）、ユウロピウム賦活−プラセオジム共賦活アルミン酸ストロンチウム（ＳｒＡｌ2Ｏ4：Ｅｕ、Ｐｒ）、ユウロピウム賦活−サマリウム共賦活アルミン酸ストロンチウム（ＳｒＡｌ2Ｏ4：Ｅｕ、Ｓｍ）、ユウロピウム賦活−スズ共賦活アルミン酸ストロンチウム（ＳｒＡｌ2Ｏ4：Ｅｕ、Ｓｎ）、ユウロピウム賦活−ネオジム共賦活アルミン酸カルシウム（ＣａＡｌ2Ｏ4：Ｅｕ、Ｎｄ）、ユウロピウム賦活−サマリウム共賦活アルミン酸カルシウム（ＣａＡｌ2Ｏ4：Ｅｕ、Ｓｍ）、ユウロピウム賦活−ツリウム共賦活アルミン酸カルシウム（ＣａＡｌ2Ｏ4：Ｅｕ、Ｔｍ）、ユウロピウム賦活−ネオジム−ランタン共賦活アルミン酸カルシウム（ＣａＡｌ2Ｏ4：Ｅｕ、Ｎｄ、Ｌａ）、ユウロピウム賦活−ネオジム−ガドリニウム共賦活アルミン酸カルシウム（ＣａＡｌ2Ｏ4：Ｅｕ、Ｎｄ、Ｇｄ）、ユウロピウム賦活−ネオジム−エルビウム共賦活アルミン酸カルシウム（ＣａＡｌ2Ｏ4：Ｅｕ、Ｎｄ、Ｅｒ）、ユウロピウム賦活−マンガン共賦活アルミン酸カルシウム（ＣａＡｌ2Ｏ4：Ｅｕ、Ｍｎ）、ユウロピウム賦活−ビスマス共賦活アルミン酸カルシウム（ＣａＡｌ2Ｏ4：Ｅｕ、Bｉ）、ユウロピウム賦活−ジスプロシウムーマンガン共賦活アルミン酸カルシウム（ＣａＡｌ2Ｏ４：Ｅｕ、Ｄｙ、Ｍｎ）等が例示され、本実施例では、ルミノーバＧＬＬ−３００Ｍ（根本特殊化学）を用いている。
なお、本発明に用いる蓄光剤は、いずれも放射性物質を含まないものである。
【００２６】
本発明では、ＥＰＭ又はＥＰＤＭの少なくとも一方を含むものの１００重量部に対して、蓄光剤を５〜１５重量部配合する。蓄光剤の配合する重量部を５重量部未満とすると、発光輝度が弱くなるため不適であり、１５重量部より大きいと、夜の視認性を高め、これらの場所でのスリップや転倒を防止する目的に適用する場合には不経済である。さらに、蓄光剤は、その平均粒子径が１〜１００μｍであることが好ましい。この粒子径が１μｍ未満であると、分級が困難になるとともに輝度の低下が起こり、また、１００μｍを越えると本発明の蓄光機能を有する舗装部材の物性が悪くなるため好ましくない。
【００２７】
また、本発明では、ＥＰＭ又はＥＰＤＭの少なくとも一方を含むものの１００重量部に対して、白色補強性充填剤を２１〜５０重量部の範囲で配合する。白色補強性充填剤は、５０重量部以下の範囲で配合させれば補強剤としての機能は十分に発揮されて好適であるものの、２１重量部未満の範囲で配合させると補強が十分でない、又は、歩道、歩道橋、階段等を本発明に係る蓄光機能を有する舗装部材の適用箇所として想定した場合に、蓄光及び発光の機能に必要な透明性を確保することが困難になるため好ましくない。なお、このような理由から、白色補強性充填剤のさらに好ましい配合割合としては、ＥＰＭ又はＥＰＤＭの少なくとも一方を含むものの１００重量部に対して、白色補強性充填剤が３０〜５０重量部の範囲であり、最適な範囲としては、３５〜４５重量部である。
また、有機過酸化物系の架橋剤を配合することについても、ＥＰＭ又はＥＰＤＭの少なくとも一方を含むものの１００重量部に対して、１〜１０重量部である理由は、１０重量部以下の範囲で配合させれば架橋剤としての機能は十分に発揮されるからであり、１重量部未満であると架橋が十分でないからである。
【００２８】
以下、本実施例における蓄光機能を有する舗装部材の作製方法を説明する。
【００２９】
まず、本実施例では、舗装部材原基として、例えば、「ＥＰ−７０  透明」（株式会社そごう商店）を用いた。この舗装部材原基は、ＥＰＭ又はＥＰＤＭの少なくとも一方を含むもののとして、ＥＰ−３０７２ＥＨ及びＥＰ−３０４５Ｈ（以上、三井化学株式会社製）を７対５の割合で混合したものの１００重量部に対し、有機過酸化物系の架橋剤を５．４２重量部、白色充填剤を４１．６７重量部、それぞれ配合して構成されたものであり、ソリッドフォーム状で透明性の高いという特徴を有する。具体的には、舗装部材原基を構成するこれらの成分が、ロール機、バンバリーミキサー機、ドウミキサー（ニーダー）機等のゴム混練り機を用いて均一に混合されて、透明性を有し、且つ、柔軟性のあるソリッドフォーム状に調製されたものである。
続いて、この舗装部材原基をロール機のロール上に載置し、ロール機のロールを回転させながら、蓄光剤を、ＥＰＤＭ１００重量部に対して１０重量部の割合で圧力をかけながら練り込むようにして押し込む。そうすると、透明性の高い舗装部材原基に適切に蓄光剤が分散して配合された舗装部材の原型となる。
さらに、この舗装部材の原型を、プレス機にて圧力を数分程度加え、５．０ｍｍ厚の蓄光機能を有する舗装部材に成型する。なお、蓄光機能を有する舗装部材の厚みが０．１ｍｍ未満であると、視認性を高める目的における発光輝度を達成することができないので好ましくなく、５．０ｍｍを越えると実用的でなくなり、好ましくない。したがって、このような厚みの範囲となるように、プレス機の圧力及び時間を調節すれば、圧力やプレスに必要な時間等に特段制限されることはない。
そうすると、できあがった蓄光機能を有する舗装部材に波長２００〜４５０ｍｍの紫外線照射を３０分行うことより、約６時間の発光を持続することができるものとなる。
【００３０】
ここで、本実施例における蓄光機能を有する舗装部材の性能試験の概要とその結果について、以下に説明する。
【００３１】
性能試験については、ＪＩＳ  Ｚ  ９１０７の規格に準拠し、白色の下地上に本実施例における蓄光機能を有する舗装部材を載置して、温度２３±２℃、湿度５０±１５％、２００ルクス、２０分間の条件で、Ｄ65常用光源（Ｆ６５Ｄ−Ａ、スガ試験機）を照射し、その後、励起停止６０分後までの残光輝度を測定した。なお、性能試験に用いた照度計は（株）トプコン社製のＩＭ−５、輝度計は（株）トプコン社製のＢＮ−５Ａである。なお、本実施例における蓄光機能を有する舗装部材の残光輝度は、励起停止６０分後においても継続して測定し、４８０分後まで測定した。
【００３２】
性能試験の結果を、表１に示す。
【００３３】
【表１】
2010037813.tif 000002
【００３４】
表１に示す通り、本実施例における蓄光機能を有する舗装部材は、８時間後でも十分に視認可能なレベルを保持した。さらに、本実施例における蓄光機能を有する舗装部材は、ＪＩＳ規格における励起停止６０分後の残光輝度を、励起停止約４時間経過後まで保持していることも判明した。
【００３５】
以上の説明のように、本発明に係る蓄光機能を有する舗装部材は、ＥＰＭ又はＥＰＤＭの耐候性、耐水性、耐熱性、耐久性、耐摩耗性、柔軟性のほか、耐衝撃性にも優れる特長、及び、発色性が良く、色安定性も高い等の物理的特性に優れるという特長により、屋外用途、特に、人間等に踏まれる場所に適用することができる。さらに、架橋剤が有機過酸化物系のものであり、補強剤が白色補強性充填剤の群から選ばれた一つ又は二つ以上の混合物からなるので、透明性の高い舗装部材原基を作製することができ、且つ、蓄光剤がアルミン酸塩の群から選ばれた一つ又は二つ以上の混合物からなるので、発光輝度が高く、残光時間の長い蓄光機能を有する舗装部材として提供することができる。
【００３６】
また、本発明に係る蓄光機能を有する舗装部材は、ＥＰＭ又はＥＰＤＭの少なくとも一方を含むものに有機過酸化物系の架橋剤及び補強剤を配合して混合し、透明性を有し、且つ、柔軟性のあるソリッドフォーム状の舗装部材原基とし、この舗装部材原基をロール機のロール上に載置した状態で、ロール機のロールを回転させながら蓄光剤を押し込んで圧入したものであり、効率よく作製することも可能であり、したがって、夜光塗料を塗った舗装材の夜光塗料に代わるものとして、歩道、歩道橋、階段等に適用することができ、夜の視認性を高め、これらの場所でのスリップや転倒を防止することができる蓄光機能を有する舗装部材を提供することができる。
【００３７】
そして、本発明に係る蓄光機能を有する舗装部材を用いた弾性舗装材は、上記実施例に記載の蓄光機能を有する舗装部材を、従来から知られるような、例えば、正方形のゴムチップ舗装材の、例えば、表面の一部、例えば、四角に、例えば、接着剤にて貼り合わせて構成されるものである。そうすると、蓄光機能を有する舗装部材を用いたゴムチップ舗装材を提供することができるので、夜光塗料を塗った舗装材に代わるものとして、歩道、歩道橋、階段等に適用することができ、夜の視認性を高め、これらの場所でのスリップや転倒を防止することができる。
【００３８】
以上、本発明に係る実施形態を例示して詳述したが、本発明は上記実施形態に限定されるものではない。そして本発明は、特許請求の範囲に記載された事項を逸脱することがなければ、種々の設計変更を行うことが可能である。
【産業上の利用可能性】
【００３９】
以上の通り、本発明に係る蓄光機能を有する舗装部材は、ＥＰＭ又はＥＰＤＭの特長を生かしているため、屋外用途、特に、人間等に踏まれる場所に好適である。さらに、有機過酸化物系の架橋剤、補強剤である白色補強性充填剤、及び、アルミン酸塩の群から選ばれた蓄光剤をそれぞれ配合することより、発光輝度が高く、残光時間の長い舗装部材として提供することができて、夜光塗料を塗った舗装材の夜光塗料に代わるものとして、歩道、歩道橋、階段等に適用することができる。そして、本発明である上記蓄光機能を有する舗装部材を用いた弾性舗装材は、夜光塗料を塗った舗装材を代替することができる蓄光機能を有する舗装部材を用いたゴムチップ舗装材として、歩道、歩道橋、階段等に適用することができ、夜の視認性を高め、これらの場所でのスリップや転倒を防止することができる。